Цемент наномодифицированный (ЦНМ) низкой водопотребности

1. Цемент наномодифицированный (ЦНМ) низкой водопотребности, включающий портландцемент или его смесь с минеральным кремнеземистым наполнителем, взятым из группы: гранулированный доменный шлак, зола-унос, вулканический пепел, пемза, туф, кварцевый песок, полевошпатный песок, высевки от дробления гранита, хвосты обогащения руд, стеклобой, кирпичный бой, керамзитовая или стеклокерамзитовая пыль и др.; барит; органический водопонижающий реагент (суперпластификатор) взятый из группы: соли щелочных и/или щелочноземельных металлов, продукта конденсации нафталинсульфокислоты с формальдегидом или продукта конденсации меламиносодержащих смол с формальдегидом или комплексные соли щелочноземельных металлов и серной и/или азотной и/или муравьиной и/или уксусной кислот и низкомолекулярных сахаридов с числом атомов углерода 3-5; при следующем соотношении компонентов мас. частей: портландцемент 50-100; минеральный кремнеземистый наполнитель 0-50; барит 0.5-20 от массы портландцемента, сверх общей массы; суперпластификатор в пересчете на сухое вещество 0.3-3.0.
2
2. Способ получения цемента наномодифицированного низкой водопотребности по п. 1, получаемого путем совместного измельчения портландцемента (ПЦ) или его смеси с минеральным кремнеземистым наполнителем, баритом и суперпластификатором, предварительно осуществляют помол: портландцемента (ПЦ) в количестве 0.5-50% от общей его массы, барита весь требуемый расход и суперпластификатора 0.1-10% от общей его массы, после получасового помола добавляют оставшиеся компоненты, в том числе и при необходимости минеральный кремнеземистый наполнитель и производят помол до удельной поверхности 450-700 м/кг.